(57)【要約】  合わせガラスの端部において空隙を生じ難くし、かつ合わせガラスの透明性の低下を抑えることができる合わせガラス用中間膜を提供する。  本発明に係る合わせガラス用中間膜は、１層の構造又は２層以上の構造を有し、前記合わせガラス用中間膜が、ポリビニルアセタール樹脂と、可塑剤と、酸化防止剤と、紫外線吸収剤とを含み、前記合わせガラス用中間膜をプレス前の厚みの３％の厚みまでプレス加工してプレス中間膜を得たときに、得られるプレス中間膜の分光透過率が、波長３８０ｎｍで６０％以上、波長３５０ｎｍで４０％以下、波長３２０ｎｍで３８％以下である。
2018147420.tif 000002
【特許請求の範囲】
【請求項１】
１層の構造又は２層以上の構造を有する合わせガラス用中間膜であって、
前記合わせガラス用中間膜が、ポリビニルアセタール樹脂と、可塑剤と、酸化防止剤と、紫外線吸収剤とを含み、
前記合わせガラス用中間膜をプレス前の厚みの３％の厚みまでプレス加工してプレス中間膜を得たときに、得られるプレス中間膜の分光透過率が、波長３８０ｎｍで６０％以上、波長３５０ｎｍで４０％以下、波長３２０ｎｍで３８％以下である、合わせガラス用中間膜。
【請求項２】
前記合わせガラス用中間膜が、ポリビニルアセタール樹脂と可塑剤と酸化防止剤とを含む第１の層のみを備えるか、又は、
前記合わせガラス用中間膜が、ポリビニルアセタール樹脂と可塑剤と酸化防止剤とを含む第１の層と、前記第１の層の第１の表面側に配置されており、かつポリビニルアセタール樹脂と可塑剤と酸化防止剤とを含む第２の層とを備え、前記第１の層の前記第１の表面側とは反対の第２の表面側に配置されており、かつ前記合わせガラス用中間膜が、ポリビニルアセタール樹脂と可塑剤と酸化防止剤とを含む第３の層を備えるか又は備えておらず、前記第１の層、前記第２の層及び前記第３の層の内の少なくとも１つの層が、紫外線吸収剤を含む、請求項１に記載の合わせガラス用中間膜。
【請求項３】
前記紫外線吸収剤が、マロン酸エステル化合物又はトリアジン化合物を含む、請求項１又は２に記載の合わせガラス用中間膜。
【請求項４】
前記紫外線吸収剤が、前記マロン酸エステル化合物を含む、請求項３に記載の合わせガラス用中間膜。
【請求項５】
前記マロン酸エステル化合物が、（ｐ−メトキシベンジリデン）マロン酸ジメチルである、請求項３又は４に記載の合わせガラス用中間膜。
【請求項６】
前記紫外線吸収剤が、前記トリアジン化合物を含む、請求項３〜５のいずれか１項に記載の合わせガラス用中間膜。
【請求項７】
前記トリアジン化合物が、２−［４，６−ビス（２，４−ジメチルフェニル）−１，３，５−トリアジン−２−イル］−５−（オクチロキシ）フェノールである、請求項３〜６のいずれか１項に記載の合わせガラス用中間膜。
【請求項８】
前記紫外線吸収剤が、前記マロン酸エステル化合物を含み、
前記合わせガラス用中間膜中、前記マロン酸エステル化合物の含有量が０．１４重量％以上、０．６重量％以下である、請求項３〜７のいずれか１項に記載の合わせガラス用中間膜。
【請求項９】
前記紫外線吸収剤が、前記トリアジン化合物を含み、
前記合わせガラス用中間膜中、前記トリアジン化合物の含有量が０．０４５重量％以上、１重量％以下である、請求項３〜８のいずれか１項に記載の合わせガラス用中間膜。
【請求項１０】
前記合わせガラス用中間膜中、前記トリアジン化合物の含有量が０．０４５重量％以上、０．２重量％以下である、請求項９に記載の合わせガラス用中間膜。
【請求項１１】
前記合わせガラス用中間膜中、前記トリアジン化合物の含有量が０．０８重量％以上、１重量％以下である、請求項９に記載の合わせガラス用中間膜。
【請求項１２】
前記紫外線吸収剤が、ベンゾトリアゾール化合物を含む、請求項１〜１１のいずれか１項に記載の合わせガラス用中間膜。
【請求項１３】
前記ベンゾトリアゾール化合物が、２−（２−ヒドロキシ−３−ｔ−ブチル−５−メチルフェニル）−５−クロロベンゾトリアゾールである、請求項１２に記載の合わせガラス用中間膜。
【請求項１４】
前記合わせガラス用中間膜中、前記ベンゾトリアゾール化合物の含有量が０重量％を超え、０．３３重量％以下である、請求項１２又は１３に記載の合わせガラス用中間膜。
【請求項１５】
第１の合わせガラス部材と、
第２の合わせガラス部材と、
請求項１〜１４のいずれか１項に記載の合わせガラス用中間膜とを備え、
前記第１の合わせガラス部材と前記第２の合わせガラス部材との間に、前記合わせガラス用中間膜が配置されている、合わせガラス。
【発明の詳細な説明】
【技術分野】
【０００１】
本発明は、合わせガラスに用いられる合わせガラス用中間膜に関する。また、本発明は、上記合わせガラス用中間膜を用いた合わせガラスに関する。
【背景技術】
【０００２】
合わせガラスは、外部衝撃を受けて破損してもガラスの破片の飛散量が少なく、安全性に優れている。このため、上記合わせガラスは、自動車、鉄道車両、航空機、船舶及び建築物等に広く使用されている。上記合わせガラスは、一対のガラス板の間に合わせガラス用中間膜を挟み込むことにより、製造されている。【０００３】
上記合わせガラス用中間膜の一例として、下記の特許文献１には、ポリビニルアセタール樹脂、紫外線吸収剤、可塑剤、接着力調整剤、及び、酸化防止剤を含有する合わせガラス用中間膜が開示されている。この中間膜で用いられている上記紫外線吸収剤は、マロン酸エステル系化合物及び／又はシュウ酸アニリド系化合物である。【０００４】
下記の特許文献２には、黄変傾向が低く、ＵＶ−Ａ線及び可視光に対して高い透過率を有し、ＵＶ−Ｂ線に対して低い透過率を有する中間膜が開示されている。この中間膜は、ポリビニルアセタールと、可塑剤と、ＵＶ吸収剤であるオキサニリド型化合物とを含む。【０００５】
また、特許文献３では、発泡の発生及び発泡の成長を抑制できる合わせガラスが得られることが記載されている。
【先行技術文献】
【特許文献】
【０００６】
【特許文献１】特開２００３−３２７４５４号公報
【特許文献２】ＵＳ２０１２／００５２３１０Ａ１
【特許文献３】ＷＯ２０１２／０４３８１６Ａ１
【発明の概要】
【発明が解決しようとする課題】
【０００７】
従来の中間膜を用いた合わせガラスの端部において、空隙が生じることがある。この空隙は、合わせガラスに光及び熱等が付与されたときに特に生じやすい。この空隙は、合わせガラスの端部において中間膜が欠落した凹部である。この空隙は、特許文献３に記載されているような発泡に起因して生じる発泡生成物とは異なる。【０００８】
合わせガラスの端部において空隙が生じると、合わせガラスの外観が悪くなったり、中間膜とガラス板等との接着力が低くなったりする。【０００９】
また、従来の中間膜において、紫外線吸収剤等の添加量を増やして上記課題を解決することも考えられる。しかし、そのような中間膜を用いて合わせガラスを作製すると、合わせガラスの透明性が低下することがある。【００１０】
本発明の目的は、合わせガラスの端部において空隙を生じ難くし、かつ合わせガラスの透明性の低下を抑えることができる合わせガラス用中間膜を提供することである。
【課題を解決するための手段】
【００１１】
本発明の広い局面によれば、１層の構造又は２層以上の構造を有する合わせガラス用中間膜（以下、中間膜と記載することがある）であって、前記中間膜が、ポリビニルアセタール樹脂と、可塑剤と、酸化防止剤と、紫外線吸収剤とを含み、前記中間膜をプレス前の厚みの３％の厚みまでプレス加工してプレス中間膜を得たときに、得られるプレス中間膜の分光透過率が、波長３８０ｎｍで６０％以上、波長３５０ｎｍで４０％以下、波長３２０ｎｍで３８％以下である、合わせガラス用中間膜が提供される。【００１２】
本発明係る中間膜のある特定の局面では、前記中間膜は、ポリビニルアセタール樹脂と可塑剤と酸化防止剤とを含む第１の層のみを備えるか、又は、前記中間膜は、ポリビニルアセタール樹脂と可塑剤と酸化防止剤とを含む第１の層と、前記第１の層の第１の表面側に配置されており、かつポリビニルアセタール樹脂と可塑剤と酸化防止剤とを含む第２の層とを備え、前記第１の層の前記第１の表面側とは反対の第２の表面側に配置されており、かつ前記中間膜が、ポリビニルアセタール樹脂と可塑剤と酸化防止剤とを含む第３の層を備えるか又は備えておらず、前記第１の層、前記第２の層及び前記第３の層の内の少なくとも１つの層が、紫外線吸収剤を含む。【００１３】
前記紫外線吸収剤が、マロン酸エステル化合物又はトリアジン化合物を含むことが好ましい。前記紫外線吸収剤が、前記マロン酸エステル化合物を含むことが好ましい。前記マロン酸エステル化合物が、（ｐ−メトキシベンジリデン）マロン酸ジメチルであることが好ましい。前記紫外線吸収剤が、前記トリアジン化合物を含むことが好ましい。前記トリアジン化合物が、２−［４，６−ビス（２，４−ジメチルフェニル）−１，３，５−トリアジン−２−イル］−５−（オクチロキシ）フェノールであることが好ましい。前記中間膜中、前記マロン酸エステル化合物の含有量が０．１４重量％以上、０．６重量％以下であることが好ましい。前記中間膜中、前記トリアジン化合物の含有量が０．０４５重量％以上、１重量％以下であることが好ましい。前記中間膜中、前記トリアジン化合物の含有量が０．０４５重量％以上、０．２重量％以下であることが好ましい。前記中間膜中、前記トリアジン化合物の含有量が０．０８重量％以上、１重量％以下であることが好ましい。前記紫外線吸収剤が、ベンゾトリアゾール化合物を含むことが好ましい。前記ベンゾトリアゾール化合物が、２−（２−ヒドロキシ−３−ｔ−ブチル−５−メチルフェニル）−５−クロロベンゾトリアゾールであることが好ましい。前記中間膜中、ベンゾトリアゾール化合物の含有量が０重量％を超え、０．３３重量％以下であることが好ましい。【００１４】
本発明の広い局面によれば、第１の合わせガラス部材と、第２の合わせガラス部材と、上述した合わせガラス用中間膜とを備え、前記第１の合わせガラス部材と前記第２の合わせガラス部材との間に、前記合わせガラス用中間膜が配置されている、合わせガラスが提供される。
【発明の効果】
【００１５】
本発明に係る合わせガラス用中間膜は、１層の構造又は２層以上の構造を有する。本発明に係る合わせガラス用中間膜が、ポリビニルアセタール樹脂と、可塑剤と、酸化防止剤と、紫外線吸収剤とを含む。本発明に係る合わせガラス用中間膜をプレス前の厚みの３％の厚みまでプレス加工してプレス中間膜を得たときに、得られるプレス中間膜の分光透過率が、波長３８０ｎｍで６０％以上、波長３５０ｎｍで４０％以下、波長３２０ｎｍで３８％以下である。本発明に係る合わせガラス用中間膜は、上記の構成を備えているので、本発明に係る合わせガラス用中間膜を用いた合わせガラスの端部において空隙を生じ難くし、かつ合わせガラスの透明性の低下を抑えることができる。
【図面の簡単な説明】
【００１６】
【図１】図１は、本発明の一実施形態に係る合わせガラス用中間膜を模式的に示す断面図である。
【図２】図２は、本発明の他の実施形態に係る合わせガラス用中間膜を模式的に示す断面図である。
【図３】図３は、図１に示す合わせガラス用中間膜を用いた合わせガラスの一例を模式的に示す断面図である。
【図４】図４は、図２に示す合わせガラス用中間膜を用いた合わせガラスの一例を模式的に示す断面図である。
【発明を実施するための形態】
【００１７】
以下、本発明を詳細に説明する。
【００１８】
（合わせガラス用中間膜）
本発明に係る合わせガラス用中間膜（以下、中間膜と記載することがある）は、１層の構造又は２層以上の構造を有する。本発明に係る中間膜は、１層の構造を有していてもよく、２層以上の構造を有していてもよい。本発明に係る中間膜は、２層の構造を有していてもよく、３層以上の構造を有していてもよい。本発明に係る中間膜は、第１の層のみを備える１層の構造を有する中間膜（単層の中間膜）であってもよく、第１の層と他の層とを備える２層以上の構造を有する中間膜（多層の中間膜）であってもよい。
【００１９】
本発明に係る中間膜は、ポリビニルアセタール樹脂と、可塑剤と、酸化防止剤と、紫外線吸収剤とを含む。
【００２０】
本発明に係る中間膜では、該中間膜をプレス前の厚みの３％の厚みまでプレス加工してプレス中間膜（以下、このようにして得られる中間膜を、プレス中間膜と記載することがある）を得たときに、得られるプレス中間膜の分光透過率が、波長３８０ｎｍで６０％以上、波長３５０ｎｍで４０％以下、波長３２０ｎｍで３８％以下である。
【００２１】
本発明に係る合わせガラス用中間膜は、上述した構成を備えているので、本発明に係る合わせガラス用中間膜を用いた合わせガラスの端部において空隙を生じ難くすることができ、さらに合わせガラスの透明性の低下も抑えることができる。
【００２２】
以下、図面を参照しつつ、本発明の具体的な実施形態を説明する。
【００２３】
図１は、本発明の一実施形態に係る合わせガラス用中間膜を模式的に示す断面図である。
【００２４】
図１に示す中間膜１は、２層以上の構造を有する多層の中間膜である。中間膜１は、合わせガラスを得るために用いられる。中間膜１は、合わせガラス用中間膜である。中間膜１は、第１の層２と、第１の層２の第１の表面２ａ側に配置された第２の層３と、第１の層２の第１の表面２ａとは反対の第２の表面２ｂ側に配置された第３の層４とを備える。第２の層３は、第１の層２の第１の表面２ａに積層されている。第３の層４は、第１の層２の第２の表面２ｂに積層されている。第１の層２は、中間層である。第２の層３及び第３の層４は、例えば、保護層であり、本実施形態では表面層である。第１の層２は、第２の層３と第３の層４との間に配置されており、挟み込まれている。従って、中間膜１は、第２の層３と第１の層２と第３の層４とがこの順で並んで配置された多層構造を有する。中間膜１では、第２の層３と第１の層２と第３の層４とがこの順で並んで積層されている。
【００２５】
第２の層３の第１の層２側とは反対側の外側の表面３ａは、合わせガラス部材が積層される表面であることが好ましい。第３の層４の第１の層２側とは反対側の外側の表面４ａは、合わせガラス部材が積層される表面であることが好ましい。
【００２６】
なお、第１の層２と第２の層３との間、及び、第１の層２と第３の層４との間にはそれぞれ、他の層が配置されていてもよい。第１の層２と第２の層３、及び、第１の層２と第３の層４とはそれぞれ、直接積層されていることが好ましい。他の層として、ポリビニルアセタール樹脂等の熱可塑性樹脂を含む層、及びポリエチレンテレフタレート等を含む層が挙げられる。
【００２７】
中間膜１は、中間膜１全体で、ポリビニルアセタール樹脂と、可塑剤と、酸化防止剤と、紫外線吸収剤とを含む。すなわち、第１の層２、第２の層３及び第３の層４の内の少なくとも１つの層が、ポリビニルアセタール樹脂を含み、可塑剤を含み、酸化防止剤を含み、紫外線吸収剤を含む。
【００２８】
図２は、本発明の他の実施形態に係る合わせガラス用中間膜を模式的に示す断面図である。
【００２９】
図２に示す中間膜３１は、１層の構造を有する単層の中間膜である。中間膜３１は、第１の層である。中間膜３１は、合わせガラスを得るために用いられる。中間膜３１は、合わせガラス用中間膜である。中間膜３１は、ポリビニルアセタール樹脂と、可塑剤と、酸化防止剤と、紫外線吸収剤とを含む。
【００３０】
中間膜１，３１では、上述した構成が備えられているので、中間膜１，３１を用いた合わせガラスの端部において空隙を生じ難くし、かつ合わせガラスの透明性の低下を抑えることができる。中間膜１では、中間膜１を用いた合わせガラスに光が長期間照射されたり、合わせガラスが高温下に長期間晒されたりしても、合わせガラスの端部に空隙を生じ難くすることができる。さらに、中間膜１，３１を用いた合わせガラスが高温下に長期間晒されても、合わせガラスの透明性を維持することができる。なお、上記空隙は、合わせガラスの端部において、中間膜が内側に向かって欠落した中間膜の凹部である。例えば、中間膜が内側に後退することで、上記凹部が形成される。
【００３１】
上記中間膜は、上記第１の層のみの単層の中間膜であってもよく、上記第１の層を含む多層の合わせガラス用中間膜であってもよい。上記中間膜は、上記第１の層と上記第２の層とを少なくとも備える中間膜（この中間膜は上記第３の層を備えるか又は備えていない）であってもよい。上記中間膜は、上記第１の層と上記第２の層と上記第３の層とを備えていてもよい。
【００３２】
中間膜１では、第１の層２の両面に第２の層３と第３の層４とが１層ずつ積層されている。多層の中間膜では、上記第１の層の上記第１の表面側に上記第２の層が配置されていればよい。上記第１の層の上記第１の表面側に上記第２の層が配置されており、かつ上記第１の層の上記第２の表面側に上記第３の層が配置されていなくてもよい。但し、上記第１の層の上記第１の表面側に上記第２の層が配置されており、かつ上記第１の層の上記第２の表面側に上記第３の層が配置されていることが好ましい。上記第１の層の上記第２の表面側に上記第３の層が配置されていることにより、中間膜の取扱い性、並びに合わせガラスの耐貫通性がより一層高くなる。合わせガラスの端部において空隙がより一層生じ難くなり、合わせガラスの透明性を維持することができる。さらに、中間膜の両側の表面で、合わせガラス部材などに対する接着性を調整することができる。なお、上記第３の層が存在しない場合には、中間膜の上記第２の層の外側の表面の合わせガラス部材に対する接着性を調整することができる。
【００３３】
上記中間膜は、以下の構成（１）又は構成（２）を備える。
【００３４】
（構成（１））上記中間膜は、ポリビニルアセタール樹脂と、可塑剤と、酸化防止剤と、紫外線吸収剤とを含む第１の層のみを備える。
【００３５】
（構成（２））上記中間膜は、ポリビニルアセタール樹脂と可塑剤と酸化防止剤を含む第１の層と、上記第１の層の第１の表面側に配置されており、かつポリビニルアセタール樹脂と可塑剤と酸化防止剤を含む第２の層とを備える。上記中間膜は、上記第１の層の上記第１の表面側とは反対の第２の表面側に配置されており、かつポリビニルアセタール樹脂と可塑剤と酸化防止剤を含む第３の層を備えるか又は備えていない。上記第１の層、上記第２の層及び上記第３の層の内の少なくとも１つの層が、紫外線吸収剤を含む。
【００３６】
上記構成（２）は、下記の構成（２−１）及び下記の構成（２−２）を含み、下記の構成（２−１）又は下記の構成（２−２）であることが好ましい。上記中間膜は、上記構成（１）、下記構成（２−１）又は下記構成（２−２）を満足する。
【００３７】
（構成（２−１））上記中間膜は、ポリビニルアセタール樹脂と可塑剤と酸化防止剤とを含む第１の層と、上記第１の層の第１の表面側に配置されており、かつポリビニルアセタール樹脂と可塑剤と酸化防止剤とを含む第２の層とを備える。上記中間膜は、上記第１の層の上記第１の表面側とは反対の第２の表面側に配置されており、かつポリビニルアセタール樹脂と可塑剤と酸化防止剤とを含む第３の層を備えていない。上記第１の層及び上記第２の層の内の少なくとも１つの層が、紫外線吸収剤を含む。この場合に、中間膜は、２層以上の構造を有する。
【００３８】
（構成（２−２））上記中間膜は、ポリビニルアセタール樹脂と可塑剤と酸化防止剤とを含む第１の層と、上記第１の層の第１の表面側に配置されており、かつポリビニルアセタール樹脂と可塑剤と酸化防止剤とを含む第２の層とを備える。上記中間膜は、上記第１の層の上記第１の表面側とは反対の第２の表面側に配置されており、かつポリビニルアセタール樹脂と可塑剤と酸化防止剤とを含む第３の層とを備える。上記第１の層、上記第２の層及び上記第３の層の内の少なくとも１つの層が、紫外線吸収剤を含む。この場合に、中間膜は、３層以上の構造を有する。
【００３９】
上記中間膜は、上記構成（１）を満足していてもよく、上記構成（２）を満足していてもよい。上記中間膜は、上記構成（２）を満足することが好ましい。上記中間膜は、上記構成（２−１）を満足していてもよく、上記構成（２−２）を満足していてもよい。上記中間膜は、上記構成（２−２）を満足することが好ましい。
【００４０】
上記中間膜は、上記第２の層を、中間膜における表面層として備えることが好ましい。上記中間膜は、上記第３の層を、中間膜における表面層として備えることが好ましい。
【００４１】
合わせガラスの端部において空隙を効果的に生じ難くし、かつ合わせガラスの透明性の低下を効果的に抑える観点からは、上記第２の層のガラス転移温度は、好ましくは上記第１の層のガラス転移温度よりも高い。合わせガラスの端部において空隙を効果的に生じ難くし、かつ合わせガラスの透明性の低下を効果的に抑える観点からは、上記第２の層のガラス転移温度は、好ましくは２５℃を超え、より好ましくは３０℃以上、更に好ましくは３３℃以上、特に好ましくは３５℃以上である。合わせガラスの端部において空隙を効果的に生じ難する観点からは、上記第３の層のガラス転移温度は、好ましくは上記第１の層のガラス転移温度よりも高い。合わせガラスの端部において空隙を効果的に生じ難する観点からは、上記第３の層のガラス転移温度は、好ましくは２５℃を超え、より好ましくは３０℃以上、更に好ましくは３３℃以上、特に好ましくは３５℃以上である。上記第２の層及び上記第３の層のガラス転移温度の上限は特に限定されない。中間膜の遮音性をより一層高める観点から、上記第２の層及び上記第３の層のガラス転移温度は６０℃以下であってもよい。
【００４２】
中間膜を用いた合わせガラスの耐貫通性をより一層高める観点からは、上記第１の層は、ポリビニルアセタール樹脂を含むことが好ましく、可塑剤を含むことが好ましい。中間膜を用いた合わせガラスの耐貫通性をより一層高める観点からは、上記第２の層は、ポリビニルアセタール樹脂を含むことが好ましく、可塑剤を含むことが好ましい。また、中間膜を用いた合わせガラスの耐貫通性をより一層高める観点からは、中間膜が上記第３の層を備える場合に、上記第３の層は、ポリビニルアセタール樹脂を含むことが好ましく、可塑剤を含むことが好ましい。また、上記第３の層がポリビニルアセタール樹脂と可塑剤とを含むことにより、合わせガラスの端部において空隙がより一層生じ難くなり、かつ合わせガラスの透明性を維持することができる。
【００４３】
上記第１の層と上記第２の層とがそれぞれ、ポリビニルアセタール樹脂と可塑剤とを含むことが好ましい。上記第１の層と上記第２の層と上記第３の層とがそれぞれ、ポリビニルアセタール樹脂と可塑剤とを含むことが好ましい。
【００４４】
上記第１の層と上記第２の層とがそれぞれ、ポリビニルアセタール樹脂と可塑剤と酸化防止剤とを含むことが好ましい。上記第１の層と上記第２の層と上記第３の層とがそれぞれ、ポリビニルアセタール樹脂と可塑剤と酸化防止剤とを含むことが好ましい。
【００４５】
以下、本発明に係る合わせガラス用中間膜を構成する上記第１の層（単層の中間膜を含む）、上記第２の層及び上記第３の層の詳細、並びに上記第１の層、上記第２の層及び上記第３の層に含まれる各成分の詳細を説明する。
【００４６】
（ポリビニルアセタール樹脂）
上記第１の層（単層の中間膜を含む）は、ポリビニルアセタール樹脂（以下、ポリビニルアセタール樹脂（１）と記載することがある）を含むことが好ましい。上記第２の層は、ポリビニルアセタール樹脂（以下、ポリビニルアセタール樹脂（２）と記載することがある）を含むことが好ましい。上記第３の層は、ポリビニルアセタール樹脂（以下、ポリビニルアセタール樹脂（３）と記載することがある）を含むことが好ましい。上記ポリビニルアセタール樹脂（１）と上記ポリビニルアセタール樹脂（２）と上記ポリビニルアセタール樹脂（３）とは、同一であってもよく、異なっていてもよい。上記ポリビニルアセタール樹脂（１）、上記ポリビニルアセタール樹脂（２）及び上記ポリビニルアセタール樹脂（３）はそれぞれ、１種のみが用いられてもよく、２種以上が併用されてもよい。
【００４７】
上記ポリビニルアセタール樹脂は、例えば、ポリビニルアルコールをアルデヒドによりアセタール化することにより製造できる。上記ポリビニルアルコールは、例えば、ポリ酢酸ビニルをけん化することにより得られる。上記ポリビニルアルコールのけん化度は、一般に７０〜９９．９モル％である。なお、ポリオキシメチレン（又はポリアセタール）樹脂は、ポリビニルアセタール樹脂に含まれる。上記ポリビニルアセタール樹脂は、ポリビニルブチラール樹脂であることが好ましい。
【００４８】
上記ポリビニルアルコールの平均重合度は、好ましくは２００以上、より好ましくは５００以上、より一層好ましくは１５００以上、更に好ましくは１６００以上、特に好ましくは２６００以上、最も好ましくは２７００以上、好ましくは５０００以下、より好ましくは４０００以下、更に好ましくは３５００以下である。上記平均重合度が上記下限以上であると、合わせガラスの耐貫通性がより一層高くなる。上記平均重合度が上記上限以下であると、中間膜の成形が容易になる。特に、上記ポリビニルアルコールの平均重合度が１５００以上であると、脱気不良によって合わせガラスの外観が悪くなることを防ぐことができる。
【００４９】
上記ポリビニルアルコールの平均重合度は、ＪＩＳ  Ｋ６７２６「ポリビニルアルコール試験方法」に準拠した方法により求められる。
【００５０】
上記ポリビニルアセタール樹脂に含まれるアセタール基の炭素数は特に限定されない。上記ポリビニルアセタール樹脂を製造する際に用いるアルデヒドは特に限定されない。上記ポリビニルアセタール樹脂におけるアセタール基の炭素数は３〜５であることが好ましく、３又は４であることが好ましい。上記ポリビニルアセタール樹脂におけるアセタール基の炭素数が３以上であると、中間膜のガラス転移温度が充分に低くなる。
【００５１】
上記アルデヒドは特に限定されない。上記アルデヒドとして、一般には、炭素数が１〜１０のアルデヒドが好適に用いられる。上記炭素数が１〜１０のアルデヒドとしては、例えば、ホルムアルデヒド、アセトアルデヒド、プロピオンアルデヒド、ｎ−ブチルアルデヒド、イソブチルアルデヒド、ｎ−バレルアルデヒド、２−エチルブチルアルデヒド、ｎ−ヘキシルアルデヒド、ｎ−オクチルアルデヒド、ｎ−ノニルアルデヒド、ｎ−デシルアルデヒド、及びベンズアルデヒド等が挙げられる。ホルムアルデヒド、アセトアルデヒド、プロピオンアルデヒド、ｎ−ブチルアルデヒド、イソブチルアルデヒド、ｎ−ヘキシルアルデヒド又はｎ−バレルアルデヒドが好ましい。ホルムアルデヒド、アセトアルデヒド、プロピオンアルデヒド、ｎ−ブチルアルデヒド又はイソブチルアルデヒドがより好ましく、アセトアルデヒド又はｎ−ブチルアルデヒドが更に好ましい。上記アルデヒドは、１種のみが用いられてもよく、２種以上が併用されてもよい。
【００５２】
上記ポリビニルアセタール樹脂（１）の水酸基の含有率（水酸基量）は、好ましくは１７モル％以上、より好ましくは２０モル％以上、更に好ましくは２２モル％以上、好ましくは３０モル％以下、より好ましくは２７モル％未満、更に好ましくは２５モル％以下である。上記水酸基の含有率が上記下限以上であると、中間膜の接着力がより一層高くなる。特に、上記ポリビニルアセタール樹脂（１）の水酸基の含有率が２０モル％以上であると反応効率が高く生産性に優れ、また２７モル％未満であると、合わせガラスの遮音性がより一層高くなる。また、上記水酸基の含有率が上記上限以下であると、中間膜の柔軟性が高くなり、中間膜の取扱いが容易になる。
【００５３】
上記ポリビニルアセタール樹脂（２）及び上記ポリビニルアセタール樹脂（３）の水酸基の各含有率は、好ましくは２５モル％以上、より好ましくは２８モル％以上、好ましくは３５モル％以下、より好ましくは３２モル％以下である。上記水酸基の含有率が上記下限以上であると、中間膜の接着力がより一層高くなる。また、上記水酸基の含有率が上記上限以下であると、中間膜の柔軟性が高くなり、中間膜の取扱いが容易になる。
【００５４】
上記ポリビニルアセタール樹脂の水酸基の含有率は、水酸基が結合しているエチレン基量を、主鎖の全エチレン基量で除算して求めたモル分率を百分率で示した値である。上記水酸基が結合しているエチレン基量は、例えば、ＪＩＳ  Ｋ６７２８「ポリビニルブチラール試験方法」に準拠して測定できる。
【００５５】
上記ポリビニルアセタール樹脂（１）のアセチル化度（アセチル基量）は、好ましくは０．０１モル％以上、より好ましくは０．１モル％以上、より一層好ましくは７モル％以上、更に好ましくは９モル％以上、好ましくは３０モル％以下、より好ましくは２５モル％以下、更に好ましくは１５モル％以下である。上記アセチル化度が上記下限以上であると、ポリビニルアセタール樹脂と可塑剤との相溶性が高くなる。上記アセチル化度が上記上限以下であると、中間膜及び合わせガラスの耐湿性が高くなる。特に、上記ポリビニルアセタール樹脂（１）のアセチル化度が０．１モル％以上、２５モル％以下であると、耐貫通性に優れる。
【００５６】
上記ポリビニルアセタール樹脂（２）及び上記ポリビニルアセタール樹脂（３）の各アセチル化度は、好ましくは０．０１モル％以上、より好ましくは０．５モル％以上、好ましくは１０モル％以下、より好ましくは２モル％以下である。上記アセチル化度が上記下限以上であると、ポリビニルアセタール樹脂と可塑剤との相溶性が高くなる。上記アセチル化度が上記上限以下であると、中間膜及び合わせガラスの耐湿性が高くなる。
【００５７】
上記アセチル化度は、アセチル基が結合しているエチレン基量を、主鎖の全エチレン基量で除算して求めたモル分率を百分率で示した値である。上記アセチル基が結合しているエチレン基量は、例えば、ＪＩＳ  Ｋ６７２８「ポリビニルブチラール試験方法」に準拠して測定できる。
【００５８】
上記ポリビニルアセタール樹脂（１）のアセタール化度（ポリビニルブチラール樹脂の場合にはブチラール化度）は、好ましくは４７モル％以上、より好ましくは６０モル％以上、好ましくは８０モル％以下、より好ましくは７０モル％以下である。上記アセタール化度が上記下限以上であると、ポリビニルアセタール樹脂と可塑剤との相溶性が高くなる。上記アセタール化度が上記上限以下であると、ポリビニルアセタール樹脂を製造するために必要な反応時間が短くなる。
【００５９】
上記ポリビニルアセタール樹脂（２）及び上記ポリビニルアセタール樹脂（３）の各アセタール化度（ポリビニルブチラール樹脂の場合にはブチラール化度）は、好ましくは５５モル％以上、より好ましくは６７モル％以上、好ましくは７５モル％以下、より好ましくは７１モル％以下である。上記アセタール化度が上記下限以上であると、ポリビニルアセタール樹脂と可塑剤との相溶性が高くなる。上記アセタール化度が上記上限以下であると、ポリビニルアセタール樹脂を製造するために必要な反応時間が短くなる。
【００６０】
上記アセタール化度は、以下のようにして求める。先ず、主鎖の全エチレン基量から、水酸基が結合しているエチレン基量と、アセチル基が結合しているエチレン基量とを差し引いた値を求める。得られた値を、主鎖の全エチレン基量で除算してモル分率を求める。このモル分率を百分率で示した値がアセタール化度である。
【００６１】
なお、上記水酸基の含有率（水酸基量）、アセタール化度（ブチラール化度）及びアセチル化度は、ＪＩＳ  Ｋ６７２８「ポリビニルブチラール試験方法」に準拠した方法により測定された結果から算出することが好ましい。但し、ＡＳＴＭ  Ｄ１３９６−９２による測定を用いてもよい。ポリビニルアセタール樹脂がポリビニルブチラール樹脂である場合は、上記水酸基の含有率（水酸基量）、上記アセタール化度（ブチラール化度）及び上記アセチル化度は、ＪＩＳ  Ｋ６７２８「ポリビニルブチラール試験方法」に準拠した方法により測定された結果から算出され得る。
【００６２】
合わせガラスの耐貫通性をより一層良好にする観点からは、上記ポリビニルアセタール樹脂（１）は、アセチル化度（ａ）が８モル％以下であり、かつアセタール化度（ａ）が７０モル％以上であるポリビニルアセタール樹脂（Ａ）であるか、又はアセチル化度（ｂ）が８モル％を超えるポリビニルアセタール樹脂（Ｂ）であることが好ましい。上記ポリビニルアセタール樹脂（１）は、上記ポリビニルアセタール樹脂（Ａ）であってもよく、上記ポリビニルアセタール樹脂（Ｂ）であってもよい。
【００６３】
上記ポリビニルアセタール樹脂（Ａ）のアセチル化度（ａ）は８モル％以下、好ましくは７．５モル％以下、より好ましくは７モル％以下、更に好ましくは６．５モル％以下、特に好ましくは５モル％以下、好ましくは０．１モル％以上、より好ましくは０．５モル％以上、更に好ましくは０．８モル％以上、特に好ましくは１モル％以上である。上記アセチル化度（ａ）が上記上限以下及び上記下限以上であると、可塑剤の移行を容易に制御でき、合わせガラスの遮音性がより一層高くなる。
【００６４】
上記ポリビニルアセタール樹脂（Ａ）のアセタール化度（ａ）は７０モル％以上、好ましくは７０．５モル％以上、より好ましくは７１モル％以上、更に好ましくは７１．５モル％以上、特に好ましくは７２モル％以上である。上記ポリビニルアセタール樹脂（Ａ）のアセタール化度（ａ）は好ましくは８５モル％以下、より好ましくは８３モル％以下、更に好ましくは８１モル％以下、特に好ましくは７９モル％以下である。上記アセタール化度（ａ）が上記下限以上であると、合わせガラスの遮音性がより一層高くなる。上記アセタール化度（ａ）が上記上限以下であると、ポリビニルアセタール樹脂（Ａ）を製造するために必要な反応時間を短縮できる。
【００６５】
上記ポリビニルアセタール樹脂（Ａ）の水酸基の含有率（ａ）は好ましくは１８モル％以上、より好ましくは１９モル％以上、更に好ましくは２０モル％以上、特に好ましくは２１モル％以上、好ましくは３１モル％以下、より好ましくは３０モル％以下、更に好ましくは２９モル％以下、特に好ましくは２８モル％以下である。上記水酸基の含有率（ａ）が上記下限以上であると、上記第１の層の接着力がより一層高くなる。上記水酸基の含有率（ａ）が上記上限以下であると、合わせガラスの遮音性がより一層高くなる。
【００６６】
上記ポリビニルアセタール樹脂（Ｂ）のアセチル化度（ｂ）は、８モル％を超え、好ましくは９モル％以上、より好ましくは９．５モル％以上、更に好ましくは１０モル％以上、特に好ましくは１０．５モル％以上、好ましくは３０モル％以下、より好ましくは２８モル％以下、更に好ましくは２６モル％以下、特に好ましくは２４モル％以下である。上記アセチル化度（ｂ）が上記下限以上であると、合わせガラスの遮音性がより一層高くなる。上記アセチル化度（ｂ）が上記上限以下であると、ポリビニルアセタール樹脂（Ｂ）を製造するために必要な反応時間を短縮できる。
【００６７】
上記ポリビニルアセタール樹脂（Ｂ）のアセタール化度（ｂ）は好ましくは５０モル％以上、より好ましくは５３モル％以上、更に好ましくは５５モル％以上、特に好ましくは６０モル％以上、好ましくは８０モル％以下、より好ましくは７８モル％以下、更に好ましくは７６モル％以下、特に好ましくは７４モル％以下である。上記アセタール化度（ｂ）が上記下限以上であると、合わせガラスの遮音性がより一層高くなる。上記アセタール化度（ｂ）が上記上限以下であると、ポリビニルアセタール樹脂（Ｂ）を製造するために必要な反応時間を短縮できる。
【００６８】
上記ポリビニルアセタール樹脂（Ｂ）の水酸基の含有率（ｂ）は好ましくは１８モル％以上、より好ましくは１９モル％以上、更に好ましくは２０モル％以上、特に好ましくは２１モル％以上、好ましくは３１モル％以下、より好ましくは３０モル％以下、更に好ましくは２９モル％以下、特に好ましくは２８モル％以下である。上記水酸基の含有率（ｂ）が上記下限以上であると、上記第１の層の接着力がより一層高くなる。上記水酸基の含有率（ｂ）が上記上限以下であると、合わせガラスの遮音性がより一層高くなる。
【００６９】
上記ポリビニルアセタール樹脂（Ａ）及び上記ポリビニルアセタール樹脂（Ｂ）はそれぞれ、ポリビニルブチラール樹脂であることが好ましい。
【００７０】
（可塑剤）
上記第１の層（単層の中間膜を含む）は可塑剤（以下、可塑剤（１）と記載することがある）を含むことが好ましい。上記第２の層は可塑剤（以下、可塑剤（２）と記載することがある）を含むことが好ましい。上記第３の層は可塑剤（以下、可塑剤（３）と記載することがある）を含むことが好ましい。ポリビニルアセタール樹脂と可塑剤との併用により、ポリビニルアセタール樹脂と可塑剤とを含む層の合わせガラス部材又は他の層に対する接着力が適度に高くなる。上記可塑剤は特に限定されない。上記可塑剤（１）と上記可塑剤（２）と上記可塑剤（３）とは同一であってもよく、異なっていてもよい。上記可塑剤は、１種のみが用いられてもよく、２種以上が併用されてもよい。
【００７１】
上記可塑剤としては、一塩基性有機酸エステル及び多塩基性有機酸エステル等の有機エステル可塑剤、並びに有機リン酸可塑剤及び有機亜リン酸可塑剤などの有機リン酸可塑剤等が挙げられる。有機エステル可塑剤が好ましい。上記可塑剤は液状可塑剤であることが好ましい。
【００７２】
上記一塩基性有機酸エステルとしては、グリコールと一塩基性有機酸との反応によって得られたグリコールエステル等が挙げられる。上記グリコールとしては、トリエチレングリコール、テトラエチレングリコール及びトリプロピレングリコール等が挙げられる。上記一塩基性有機酸としては、酪酸、イソ酪酸、カプロン酸、２−エチル酪酸、ヘプチル酸、ｎ−オクチル酸、２−エチルヘキシル酸、ｎ−ノニル酸及びデシル酸等が挙げられる。
【００７３】
上記多塩基性有機酸エステルとしては、多塩基性有機酸と、炭素数４〜８の直鎖又は分岐構造を有するアルコールとのエステル化合物等が挙げられる。上記多塩基性有機酸としては、アジピン酸、セバシン酸及びアゼライン酸等が挙げられる。
【００７４】
上記有機エステル可塑剤としては、トリエチレングリコールジ−２−エチルプロパノエート、トリエチレングリコールジ−２−エチルブチレート、トリエチレングリコールジ−２−エチルヘキサノエート、トリエチレングリコールジカプリレート、トリエチレングリコールジ−ｎ−オクタノエート、トリエチレングリコールジ−ｎ−ヘプタノエート、テトラエチレングリコールジ−ｎ−ヘプタノエート、ジブチルセバケート、ジオクチルアゼレート、ジブチルカルビトールアジペート、エチレングリコールジ−２−エチルブチレート、１，３−プロピレングリコールジ−２−エチルブチレート、１，４−ブチレングリコールジ−２−エチルブチレート、ジエチレングリコールジ−２−エチルブチレート、ジエチレングリコールジ−２−エチルヘキサノエート、ジプロピレングリコールジ−２−エチルブチレート、トリエチレングリコールジ−２−エチルペンタノエート、テトラエチレングリコールジ−２−エチルブチレート、ジエチレングリコールジカプリレート、アジピン酸ジヘキシル、アジピン酸ジオクチル、アジピン酸ヘキシルシクロヘキシル、アジピン酸ヘプチルとアジピン酸ノニルとの混合物、アジピン酸ジイソノニル、アジピン酸ジイソデシル、アジピン酸ヘプチルノニル、セバシン酸ジブチル、油変性セバシン酸アルキド、及びリン酸エステルとアジピン酸エステルとの混合物等が挙げられる。これら以外の有機エステル可塑剤を用いてもよい。上述のアジピン酸エステル以外の他のアジピン酸エステルを用いてもよい。
【００７５】
上記有機リン酸可塑剤としては、トリブトキシエチルホスフェート、イソデシルフェニルホスフェート及びトリイソプロピルホスフェート等が挙げられる。
【００７６】
上記可塑剤は、下記式（１）で表されるジエステル可塑剤であることが好ましい。
【００７７】
【化１】
2018147420.tif 000003
【００７８】
上記式（１）中、Ｒ１及びＲ２はそれぞれ、炭素数２〜１０の有機基を表し、Ｒ３は、エチレン基、イソプロピレン基又はｎ−プロピレン基を表し、ｐは３〜１０の整数を表す。上記式（１）中のＲ１及びＲ２はそれぞれ、炭素数５〜１０の有機基であることが好ましく、炭素数６〜１０の有機基であることがより好ましい。
【００７９】
上記可塑剤は、トリエチレングリコールジ−２−エチルヘキサノエート（３ＧＯ）、トリエチレングリコールジ−２−エチルブチレート（３ＧＨ）又はトリエチレングリコールジ−２−エチルプロパノエートを含むことが好ましい。上記可塑剤は、トリエチレングリコールジ−２−エチルヘキサノエート又はトリエチレングリコールジ−２−エチルブチレートを含むことがより好ましく、トリエチレングリコールジ−２−エチルヘキサノエートを含むことが更に好ましい。
【００８０】
上記第１の層において、上記ポリビニルアセタール樹脂（１）１００重量部に対する上記可塑剤（１）の含有量を、含有量（１）とする。上記含有量（１）は好ましくは４０重量部以上、より好ましくは５５重量部以上、好ましくは９０重量部以下、より好ましくは８５重量部以下である。上記含有量（１）が上記下限以上であると、中間膜の柔軟性が高くなり、中間膜の取扱いが容易になる。上記含有量（１）が上記上限以下であると、中間膜の透明性がより一層高くなる。
【００８１】
上記第２の層において、上記ポリビニルアセタール樹脂（２）１００重量部に対する上記可塑剤（２）の含有量を、含有量（２）とする。上記第３の層において、上記ポリビニルアセタール樹脂（３）１００重量部に対する上記可塑剤（３）の含有量を、含有量（１）とする。上記含有量（２）及び上記含有量（３）はそれぞれ、好ましくは３０重量部以上、より好ましくは３５重量部以上、好ましくは４４重量部以下、より好ましくは４２重量部以下である。上記含有量（２）及び上記含有量（３）がそれぞれ上記下限以上であると、中間膜の柔軟性が高くなり、中間膜の取扱いが容易になる。上記含有量（２）及び上記含有量（３）がそれぞれ上記上限以下であると、合わせガラスの耐貫通性がより一層高くなる。
【００８２】
合わせガラスの端部において空隙をより一層生じ難くする観点からは、上記含有量（１）は上記含有量（２）よりも多いことが好ましく、上記含有量（１）は上記含有量（３）よりも多いことが好ましい。
【００８３】
合わせガラスの耐貫通性をより一層高める観点からは、上記含有量（１）と上記含有量（２）との差の絶対値、並びに上記含有量（１）と上記含有量（３）との差の絶対値はそれぞれ、好ましくは１０重量部以上、より好ましくは２０重量部以上である。上記含有量（１）と上記含有量（２）との差の絶対値、並びに上記含有量（１）と上記含有量（３）との差の絶対値はそれぞれ、好ましくは５０重量部以下である。
【００８４】
（紫外線吸収剤）
上記中間膜は、紫外線吸収剤を含む。上記第１の層は、紫外線吸収剤を含むことが好ましい。上記第２の層は、紫外線吸収剤を含むことが好ましい。上記第３の層は、紫外線吸収剤を含むことが好ましい。紫外線吸収剤の使用により、中間膜及び合わせガラスが長期間使用されても、可視光線透過率がより一層低下し難くなる。上記紫外線吸収剤は、１種のみが用いられてもよく、２種以上が併用されてもよい。
【００８５】
上記紫外線吸収剤としては、例えば、金属系紫外線吸収剤、金属酸化物系紫外線吸収剤、ベンゾトリアゾール系紫外線吸収剤（ベンゾトリアゾール化合物、ベンゾトリアゾール構造を有する化合物）、ベンゾフェノン系紫外線吸収剤（ベンゾフェノン化合物、ベンゾフェノン構造を有する化合物）、トリアジン系紫外線吸収剤（トリアジン化合物、トリアジン構造を有する化合物）、マロン酸エステル系紫外線吸収剤（マロン酸エステル化合物、マロン酸エステル構造を有する化合物）、シュウ酸アニリド系紫外線吸収剤（シュウ酸アニリド化合物、シュウ酸アニリド構造を有する化合物）及びベンゾエート系紫外線吸収剤（ベンゾエート化合物、ベンゾエート構造を有する化合物）等が挙げられる。
【００８６】
上記金属系紫外線吸収剤としては、例えば、白金粒子、白金粒子の表面をシリカで被覆した粒子、パラジウム粒子及びパラジウム粒子の表面をシリカで被覆した粒子等が挙げられる。紫外線吸収剤は、遮熱粒子ではないことが好ましい。
【００８７】
上記金属酸化物系紫外線吸収剤としては、例えば、酸化亜鉛、酸化チタン及び酸化セリウム等が挙げられる。さらに、上記金属酸化物系紫外線吸収剤として、表面が被覆されていてもよい。上記金属酸化物系紫外線吸収剤の表面の被覆材料としては、絶縁性金属酸化物、加水分解性有機ケイ素化合物及びシリコーン化合物等が挙げられる。
【００８８】
上記絶縁性金属酸化物としては、シリカ、アルミナ及びジルコニア等が挙げられる。上記絶縁性金属酸化物は、例えば５．０ｅＶ以上のバンドギャップエネルギーを有する。
【００８９】
上記ベンゾトリアゾール系紫外線吸収剤としては、例えば、２−（２’−ヒドロキシ−５’−メチルフェニル）ベンゾトリアゾール（ＢＡＳＦ社製「ＴｉｎｕｖｉｎＰ」）、２−（２’−ヒドロキシ−３’，５’−ジ−ｔ−ブチルフェニル）ベンゾトリアゾール（ＢＡＳＦ社製「Ｔｉｎｕｖｉｎ３２０」）、２−（２−ヒドロキシ−３−ｔ−ブチル−５−メチルフェニル）−５−クロロベンゾトリアゾール（ＢＡＳＦ社製「Ｔｉｎｕｖｉｎ３２６」）、及び２−（２’−ヒドロキシ−３’，５’−ジ−アミルフェニル）ベンゾトリアゾール（ＢＡＳＦ社製「Ｔｉｎｕｖｉｎ３２８」）等のベンゾトリアゾール系紫外線吸収剤が挙げられる。紫外線を吸収する性能に優れることから、上記紫外線吸収剤はハロゲン原子を含むベンゾトリアゾール系紫外線吸収剤であることが好ましく、塩素原子を含むベンゾトリアゾール系紫外線吸収剤であることがより好ましい。
【００９０】
上記ベンゾフェノン系紫外線吸収剤としては、例えば、オクタベンゾン（ＢＡＳＦ社製「Ｃｈｉｍａｓｓｏｒｂ８１」）等が挙げられる。
【００９１】
上記トリアジン系紫外線吸収剤としては、例えば、２−［４，６−ビス（２，４−ジメチルフェニル）−１，３，５−トリアジン−２−イル］−５−（オクチロキシ）フェノール（ＣＹＴＥＣ社製「ＵＶ−１１６４」）、ＡＤＥＫＡ社製「ＬＡ−Ｆ７０」及び２−（４，６−ジフェニル−１，３，５−トリアジン−２−イル）−５−［（ヘキシル）オキシ］−フェノール（ＢＡＳＦ社製「Ｔｉｎｕｖｉｎ１５７７ＦＦ」）等が挙げられる。
【００９２】
上記マロン酸エステル系紫外線吸収剤としては、２−（ｐ−メトキシベンジリデン）マロン酸ジメチル、テトラエチル−２，２−（１，４−フェニレンジメチリデン）ビスマロネート、２−（ｐ−メトキシベンジリデン）−ビス（１，２，２，６，６−ペンタメチル４−ピペリジニル）マロネート等が挙げられる。
【００９３】
上記マロン酸エステル系紫外線吸収剤の市販品としては、（ｐ−メトキシベンジリデン）マロン酸ジメチル（クラリアント社製「Ｈｏｓｔａｖｉｎ  ＰＲ−２５」）、Ｈｏｓｔａｖｉｎ  Ｂ−ＣＡＰ、Ｈｏｓｔａｖｉｎ  ＰＲ−２５、Ｈｏｓｔａｖｉｎ  ＰＲ−３１（いずれもクラリアント社製）が挙げられる。
【００９４】
上記シュウ酸アニリド系紫外線吸収剤としては、Ｎ−（２−エチルフェニル）−Ｎ’−（２−エトキシ−５−ｔ−ブチルフェニル）シュウ酸ジアミド、Ｎ−（２−エチルフェニル）−Ｎ’−（２−エトキシ−フェニル）シュウ酸ジアミド、２−エチル−２’−エトキシ−オキシアニリド（クラリアント社製「ＳａｎｄｕｖｏｒＶＳＵ」）などの窒素原子上に置換されたアリール基などを有するシュウ酸ジアミド類が挙げられる。
【００９５】
上記ベンゾエート系紫外線吸収剤としては、例えば、２，４−ジ−ｔ−ブチルフェニル−３，５−ジ−ｔ−ブチル−４−ヒドロキシベンゾエート（ＢＡＳＦ社製「Ｔｉｎｕｖｉｎ１２０」）等が挙げられる。
【００９６】
合わせガラスの端部において空隙を効果的に生じ難くする観点からは、上記紫外線吸収剤が、マロン酸エステル化合物又はトリアジン化合物を含むことが好ましい。合わせガラスの端部において空隙を効果的に生じ難くする観点からは、上記紫外線吸収剤が、上記マロン酸エステル化合物を含むことが好ましい。合わせガラスの端部において空隙を効果的に生じ難くする観点からは、上記マロン酸エステル化合物が、（ｐ−メトキシベンジリデン）マロン酸ジメチルであることが好ましい。合わせガラスの端部において空隙を効果的に生じ難くする観点からは、上記紫外線吸収剤が、上記トリアジン化合物を含むことが好ましい。合わせガラスの端部において空隙を効果的に生じ難くする観点からは、上記トリアジン化合物が、２−［４，６−ビス（２，４−ジメチルフェニル）−１，３，５−トリアジン−２−イル］−５−（オクチロキシ）フェノールであることが好ましい。
【００９７】
紫外線の吸収効果を高め、合わせガラスの端部において空隙を効果的に生じ難くする観点からは、上記紫外線吸収剤が、ベンゾトリアゾール化合物を含むことが好ましく、マロン酸エステル化合物又はトリアジン化合物と、ベンゾトリアゾール化合物とを含むことがより好ましい。上記紫外線吸収剤は、マロン酸エステル化合物とベンゾトリアゾール化合物とを含んでいてもよく、トリアジン化合物とベンゾトリアゾール化合物とを含んでいてもよい。紫外線の吸収効果を高め、合わせガラスの端部において空隙を効果的に生じ難くする観点からは、上記ベンゾトリアゾール化合物が、２−（２−ヒドロキシ−３−ｔ−ブチル−５−メチルフェニル）−５−クロロベンゾトリアゾールであることが好ましい。
【００９８】
上記中間膜１００重量％中又は上記紫外線吸収剤を含む層（第１の層、第２の層又は第３の層）１００重量％中、上記紫外線吸収剤の含有量は、好ましくは０．１重量％以上、より好ましくは０．２重量％以上、更に好ましくは０．３重量％以上、特に好ましくは０．５重量％以上である。上記中間膜１００重量％中又は上記紫外線吸収剤を含む層（第１の層、第２の層又は第３の層）１００重量％中、上記紫外線吸収剤の含有量は、好ましくは２．５重量％以下、より好ましくは２重量％以下、更に好ましくは１重量％以下、特に好ましくは０．８重量％以下である。上記紫外線吸収剤の含有量が上記下限以上及び上記上限以下であると、期間経過後の可視光線透過率の低下をより一層抑制することができる。特に、上記紫外線吸収剤を含む層１００重量％中、上記紫外線吸収剤の含有量が０．２重量％以上であることにより、中間膜及び合わせガラスの期間経過後の可視光線透過率の低下を顕著に抑制できる。
【００９９】
合わせガラスの端部において空隙を効果的に生じ難くする観点からは、中間膜１００重量％中、上記マロン酸エステル化合物の含有量が０．１４重量％以上、０．６重量％以下であることが好ましい。合わせガラスの端部において空隙を効果的に生じ難くする観点からは、上記紫外線吸収剤を含む層（第１の層、第２の層又は第３の層）１００重量％中、上記マロン酸エステル化合物の含有量が０．１４重量％以上、０．６重量％以下であることが好ましい。合わせガラスの端部において空隙を効果的に生じ難くする観点からは、中間膜１００重量％中、上記トリアジン化合物の含有量が０．０４５重量％以上、１重量％以下であることが好ましい。合わせガラスの端部において空隙を効果的に生じ難くする観点からは、上記紫外線吸収剤を含む層（第１の層、第２の層又は第３の層）１００重量％中、上記トリアジン化合物の含有量が０．０４５重量％以上、１重量％以下であることが好ましい。合わせガラスの端部において空隙を効果的に生じ難くする観点からは、中間膜１００重量％中、上記トリアジン化合物の含有量が０．０４５重量％以上、０．２重量％以下であることが好ましい。合わせガラスの端部において空隙を効果的に生じ難くする観点からは、上記紫外線吸収剤を含む層（第１の層、第２の層又は第３の層）１００重量％中、上記トリアジン化合物の含有量が０．０４５重量％以上、０．２重量％以下であることが好ましい。合わせガラスの端部において空隙を効果的に生じ難くする観点からは、中間膜１００重量％中、上記トリアジン化合物の含有量が０．０８重量％以上、１重量％以下であることが好ましい。合わせガラスの端部において空隙を効果的に生じ難くする観点からは、上記紫外線吸収剤を含む層（第１の層、第２の層又は第３の層）１００重量％中、上記トリアジン化合物の含有量が０．０８重量％以上、１重量％以下であることが好ましい。合わせガラスの端部において空隙を効果的に生じ難くする観点からは、中間膜１００重量％中、ベンゾトリアゾール化合物の含有量が０重量％を超え、０．３３重量％以下であることが好ましい。合わせガラスの端部において空隙を効果的に生じ難くする観点からは、上記紫外線吸収剤を含む層（第１の層、第２の層又は第３の層）ベンゾトリアゾール化合物の含有量が０重量％を超え、０．３３重量％以下であることが好ましい。
【０１００】
（酸化防止剤）
上記中間膜は、酸化防止剤を含むことが好ましい。上記第１の層は、酸化防止剤を含むことが好ましい。上記第２の層は、酸化防止剤を含むことが好ましい。上記第３の層は、酸化防止剤を含むことが好ましい。上記酸化防止剤は、１種のみが用いられてもよく、２種以上が併用されてもよい。
【０１０１】
上記酸化防止剤としては、フェノール系酸化防止剤、硫黄系酸化防止剤及びリン系酸化防止剤等が挙げられる。上記フェノール系酸化防止剤はフェノール骨格を有する酸化防止剤である。上記硫黄系酸化防止剤は硫黄原子を含有する酸化防止剤である。上記リン系酸化防止剤はリン原子を含有する酸化防止剤である。
【０１０２】
上記酸化防止剤は、フェノール系酸化防止剤又はリン系酸化防止剤であることが好ましい。
【０１０３】
上記フェノール系酸化防止剤としては、２，６−ジ−ｔ−ブチル−ｐ−クレゾール（ＢＨＴ）、ブチルヒドロキシアニソール（ＢＨＡ）、２，６−ジ−ｔ−ブチル−４−エチルフェノール、ステアリル−β−（３，５−ジ−ｔ−ブチル−４−ヒドロキシフェニル）プロピオネート、２，２’−メチレンビス−（４−メチル−６−ブチルフェノール）、２，２’−メチレンビス−（４−エチル−６−ｔ−ブチルフェノール）、４，４’−ブチリデン−ビス−（３−メチル−６−ｔ−ブチルフェノール）、１，１，３−トリス−（２−メチル−ヒドロキシ−５−ｔ−ブチルフェニル）ブタン、テトラキス［メチレン−３−（３’，５’−ブチル−４−ヒドロキシフェニル）プロピオネート］メタン、１，３，３−トリス−（２−メチル−４−ヒドロキシ−５−ｔ−ブチルフェノール）ブタン、１，３，５−トリメチル−２，４，６−トリス（３，５−ジ−ｔ−ブチル−４−ヒドロキシベンジル）ベンゼン、ビス（３，３’−ｔ−ブチルフェノール）ブチリックアッシドグリコールエステル及びビス（３−ｔ−ブチル−４−ヒドロキシ−５−メチルベンゼンプロパン酸）エチレンビス（オキシエチレン）等が挙げられる。これらの酸化防止剤の内の１種又は２種以上が好適に用いられる。
【０１０４】
上記リン系酸化防止剤としては、トリデシルホスファイト、トリス（トリデシル）ホスファイト、トリフェニルホスファイト、トリノニルフェニルホスファイト、ビス（トリデシル）ペンタエリスリトールジホスファイト、ビス（デシル）ペンタエリスリトールジホスファイト、トリス（２，４−ジ−ｔ−ブチルフェニル）ホスファイト、ビス（２，４−ジ−ｔ−ブチル−６−メチルフェニル）エチルエステル亜リン酸、及び２，２’−メチレンビス（４，６−ジ−ｔ−ブチル−１−フェニルオキシ）（２−エチルヘキシルオキシ）ホスホラス等が挙げられる。これらの酸化防止剤の内の１種又は２種以上が好適に用いられる。
【０１０５】
上記酸化防止剤の市販品としては、例えばＢＡＳＦ社製「ＩＲＧＡＮＯＸ  ２４５」、ＢＡＳＦ社製「ＩＲＧＡＦＯＳ  １６８」、ＢＡＳＦ社製「ＩＲＧＡＦＯＳ  ３８」、住友化学工業社製「スミライザーＢＨＴ」、並びにＢＡＳＦ社製「ＩＲＧＡＮＯＸ  １０１０」等が挙げられる。
【０１０６】
中間膜及び合わせガラスの高い可視光線透過率を長期間に渡り維持するために、上記中間膜１００重量％中又は酸化防止剤を含む層（第１の層、第２の層又は第３の層）１００重量％中、上記酸化防止剤の含有量は０．１重量％以上であることが好ましい。また、酸化防止剤の添加効果が飽和するので、上記中間膜１００重量％中又は上記酸化防止剤を含む層１００重量％中、上記酸化防止剤の含有量は２重量％以下であることが好ましい。
【０１０７】
（他の成分）
上記中間膜、上記第１の層、上記第２の層及び上記第３の層はそれぞれ、必要に応じて難燃剤、帯電防止剤、顔料、染料、接着力調整剤、耐湿剤、蛍光増白剤及び赤外線吸収剤等の添加剤を含んでいてもよい。これらの添加剤は、１種のみが用いられてもよく、２種以上が併用されてもよい。
【０１０８】
（合わせガラス用中間膜の他の詳細）
上記中間膜の一端と他端との距離は、好ましくは０．５ｍ以上、より好ましくは０．８ｍ以上、特に好ましくは１ｍ以上であり、好ましくは３ｍ以下、より好ましくは２ｍ以下、特に好ましくは１．５ｍ以下である。中間膜が長さ方向と幅方向とを有する場合には、一端と他端との距離は、中間膜の長さ方向の距離である。中間膜が正方形の平面形状を有する場合には、一端と他端との距離は、対向し合う一端と他端との距離である。
【０１０９】
２層以上の構造又は３層以上の構造を有する合わせガラス用中間膜である場合に、合わせガラスの遮音性能をより一層良好にする観点からは、上記第１の層のガラス転移温度は好ましくは３０℃以下、より好ましくは２０℃以下である。上記第１の層のガラス転移温度は、好ましくは−１５℃以上である。
【０１１０】
本発明に係る合わせガラス用中間膜の厚みは特に限定されない。実用面の観点、並びに遮熱性を充分に高める観点からは、中間膜の厚みは、好ましくは０．１ｍｍ以上、より好ましくは０．２５ｍｍ以上、好ましくは３ｍｍ以下、より好ましくは１．５ｍｍ以下である。中間膜の厚みが上記下限以上であると、合わせガラスの耐貫通性が高くなる。中間膜の厚みが上記上限以下であると、中間膜の透明性がより一層良好になる。
【０１１１】
中間膜の厚みをＴとする。多層の中間膜の場合に、合わせガラスの端部において空隙をより一層生じ難くし、かつ合わせガラスの透明性の低下をより一層抑える観点からは、上記第１の層の厚みは、好ましくは０．０６２５Ｔ以上、より好ましくは０．１Ｔ以上、好ましくは０．３７５Ｔ以下、より好ましくは０．２５Ｔ以下である。
【０１１２】
合わせガラスの端部において空隙をより一層生じ難くし、かつ合わせガラスの透明性の低下をより一層抑える観点からは、上記第２の層及び上記第３の層の各厚みは、好ましくは０．６２５Ｔ以上、より好ましくは０．７５Ｔ以上、好ましくは０．９３７５Ｔ以下、より好ましくは０．９Ｔ以下である。また、上記第２の層及び上記第３の層の各厚みが上記下限以上及び上記上限以下であると、可塑剤のブリードアウトを抑制できる。
【０１１３】
合わせガラスの端部において空隙をより一層生じ難くする観点からは、中間膜が上記第２の層と上記第３の層とを備える場合に、上記第２の層と上記第３の層との合計の厚みは、好ましくは０．６２５Ｔ以上、より好ましくは０．７５Ｔ以上、好ましくは０．９３７５Ｔ以下、より好ましくは０．９Ｔ以下である。また、上記第２の層と上記第３の層との合計の厚みが上記下限以上及び上記上限以下であると、可塑剤のブリードアウトを抑制できる。
【０１１４】
上記中間膜は、厚みが均一な中間膜であってもよく、厚みが変化している中間膜であってもよい。上記中間膜の断面形状は矩形であってもよく、楔形であってもよい。
【０１１５】
本発明に係る合わせガラス用中間膜の製造方法としては特に限定されない。本発明に係る合わせガラス用中間膜の製造方法としては、単層の中間膜の場合に、樹脂組成物を押出機を用いて押出する方法が挙げられる。本発明に係る合わせガラス用中間膜の製造方法としては、多層の中間膜の場合に、例えば、各層を形成するための各樹脂組成物を用いて各層をそれぞれ形成した後に、得られた各層を積層する方法、並びに各層を形成するための各樹脂組成物を押出機を用いて共押出することにより、各層を積層する方法等が挙げられる。連続的な生産に適しているため、押出成形する製造方法が好ましい。
【０１１６】
中間膜の製造効率が優れることから、上記第２の層と上記第３の層とに、同一のポリビニルアセタール樹脂が含まれていることが好ましい。中間膜の製造効率が優れることから、上記第２の層と上記第３の層とに、同一のポリビニルアセタール樹脂及び同一の可塑剤が含まれていることがより好ましい。中間膜の製造効率が優れることから、上記第２の層と上記第３の層とが同一の樹脂組成物により形成されていることが更に好ましい。
【０１１７】
上記中間膜は、両側の表面の内の少なくとも一方の表面に凹凸形状を有することが好ましい。上記中間膜は、両側の表面に凹凸形状を有することがより好ましい。上記の凹凸形状を形成する方法としては特に限定されず、例えば、リップエンボス法、エンボスロール法、カレンダーロール法、及び異形押出法等が挙げられる。定量的に一定の凹凸模様である多数の凹凸形状のエンボスを形成することができることから、エンボスロール法が好ましい。
【０１１８】
（プレス中間膜）
上記プレス中間膜は、上記中間膜をプレス前の厚みの３％の厚みまでプレス成型機にてプレス加工することより得られる。
【０１１９】
上記プレス中間膜の分光透過率は、ＪＩＳ  Ｒ３１０６（１９９８）に準拠して、分光光度計を用いて測定される。測定機としては、日立製作所社製「Ｕ４１００」等が挙げられる。
【０１２０】
上記プレス中間膜の分光透過率は、波長３８０ｎｍで６０％以上あり、好ましくは６２％以上、より好ましくは６３％以上である。上記下限を満たすと、合わせガラス用中間膜を用いた合わせガラスの透明性を維持することができる。
【０１２１】
上記プレス中間膜の分光透過率は、波長３５０ｎｍで４０％以下あり、好ましくは３５％以下、より好ましくは２０％以下である。上記上限を満たすと、合わせガラス用中間膜を用いた合わせガラスの端部において空隙を生じ難くすることができる。
【０１２２】
上記プレス中間膜の分光透過率は、波長３２０ｎｍで３８％以下あり、好ましくは３０％以下、より好ましくは２５％以下である。上記上限をみたすと、合わせガラス用中間膜を用いた合わせガラスの端部において空隙を生じ難くすることができる。
【０１２３】
（合わせガラス）
図３は、図１に示す合わせガラス用中間膜を用いた合わせガラスの一例を模式的に示す部分切欠断面図である。
【０１２４】
図３に示す合わせガラス１１は、第１の合わせガラス部材２１と、第２の合わせガラス部材２２と、中間膜１とを備える。中間膜１は、第１の合わせガラス部材２１と第２の合わせガラス部材２２との間に配置されており、挟み込まれている。
【０１２５】
中間膜１の第１の表面１ａに、第１の合わせガラス部材２１が積層されている。中間膜１の第１の表面１ａとは反対の第２の表面１ｂに、第２の合わせガラス部材２２が積層されている。中間膜１の第２の層３の外側の表面３ａに第１の合わせガラス部材２１が積層されている。中間膜１の第３の層４の外側の表面４ａに第２の合わせガラス部材２２が積層されている。
【０１２６】
図４は、図２に示す合わせガラス用中間膜を用いた合わせガラスの一例を模式的に示す部分切欠断面図である。
【０１２７】
図４に示す合わせガラス４１は、第１の合わせガラス部材２１と、第２の合わせガラス部材２２と、中間膜３１とを備える。中間膜２１は、第１の合わせガラス部材２１と第２の合わせガラス部材２２との間に配置されており、挟み込まれている。中間膜３１の第１の表面３１ａに、第１の合わせガラス部材２１が積層されている。中間膜３１の第１の表面３１ａとは反対の第２の表面３１ｂに、第２の合わせガラス部材２２が積層されている。
【０１２８】
このように、本発明に係る合わせガラスは、第１の合わせガラス部材と、第２の合わせガラス部材と、上記第１の合わせガラス部材と第２の合わせガラス部材との間に配置された中間膜とを備えており、該中間膜が、本発明の合わせガラス用中間膜である。
【０１２９】
上記合わせガラス部材としては、ガラス板及びＰＥＴ（ポリエチレンテレフタレート）フィルム等が挙げられる。合わせガラスには、２枚のガラス板の間に中間膜が挟み込まれている合わせガラスだけでなく、ガラス板とＰＥＴフィルム等との間に中間膜が挟み込まれている合わせガラスも含まれる。上記合わせガラスは、ガラス板を備えた積層体であり、少なくとも１枚のガラス板が用いられていることが好ましい。上記第１の合わせガラス部材及び上記第２の合わせガラス部材がそれぞれ、ガラス板又はＰＥＴフィルムであり、上記第１の合わせガラス部材及び上記第２の合わせガラス部材の内の少なくとも一方が、ガラス板であることが好ましい。
【０１３０】
上記ガラス板としては、無機ガラス及び有機ガラスが挙げられる。上記無機ガラスとしては、フロート板ガラス、熱線吸収板ガラス、熱線反射板ガラス、磨き板ガラス、型板ガラス、及び線入り板ガラス等が挙げられる。上記有機ガラスは、無機ガラスに代わる合成樹脂ガラスである。上記有機ガラスとしては、ポリカーボネート板及びポリ（メタ）アクリル樹脂板等が挙げられる。上記ポリ（メタ）アクリル樹脂板としては、ポリメチル（メタ）アクリレート板等が挙げられる。
【０１３１】
上記合わせガラス部材の厚みは、好ましくは１ｍｍ以上、好ましくは５ｍｍ以下、より好ましくは３ｍｍ以下である。また、上記合わせガラス部材がガラス板である場合に、該ガラス板の厚みは、好ましくは１ｍｍ以上、好ましくは５ｍｍ以下、より好ましくは３ｍｍ以下である。上記合わせガラス部材がＰＥＴフィルムである場合に、該ＰＥＴフィルムの厚みは、好ましくは０．０３ｍｍ以上、好ましくは０．５ｍｍ以下である。
【０１３２】
上記合わせガラスの製造方法は特に限定されない。先ず、上記第１の合わせガラス部材と上記第２の合わせガラス部材との間に、中間膜を挟んで、積層体を得る。次に、例えば、得られた積層体を押圧ロールに通したり又はゴムバッグに入れて減圧吸引したりすることにより、上記第１の合わせガラス部材と上記第２の合わせガラス部材と中間膜との間に残留する空気を脱気する。その後、約７０〜１１０℃で予備接着して予備圧着された積層体を得る。次に、予備圧着された積層体をオートクレーブに入れたり、又はプレスしたりして、約１２０〜１５０℃及び１〜１．５ＭＰａの圧力で圧着する。このようにして、合わせガラスを得ることができる。
【０１３３】
上記中間膜及び上記合わせガラスは、自動車、鉄道車両、航空機、船舶及び建築物等に使用できる。上記中間膜及び上記合わせガラスは、これらの用途以外にも使用できる。上記中間膜及び上記合わせガラスは、車両用又は建築用の中間膜及び合わせガラスであることが好ましく、車両用の中間膜及び合わせガラスであることがより好ましい。上記中間膜及び上記合わせガラスは、自動車のフロントガラス、サイドガラス、リアガラス又はルーフガラス等に使用できる。上記中間膜及び上記合わせガラスは、自動車に好適に用いられる。上記中間膜は、自動車の合わせガラスを得るために用いられる。
【０１３４】
以下に実施例を挙げて本発明を更に詳しく説明する。本発明はこれらの実施例のみに限定されない。
【０１３５】
以下の実施例及び比較例で用いたポリビニルブチラール（ＰＶＢ）樹脂に関しては、ブチラール化度（アセタール化度）、アセチル化度及び水酸基の含有率はＪＩＳ  Ｋ６７２８「ポリビニルブチラール試験方法」に準拠した方法により測定した。なお、ＡＳＴＭ  Ｄ１３９６−９２により測定した場合も、ＪＩＳ  Ｋ６７２８「ポリビニルブチラール試験方法」に準拠した方法と同様の数値を示した。
【０１３６】
また、実施例及び比較例では、以下の紫外線吸収剤及び酸化防止剤を用いた。
【０１３７】
紫外線吸収剤：
Ｈｏｓｔａｖｉｎ  ＰＲ−２５（（ｐ−メトキシベンジリデン）マロン酸ジメチル、クラリアント社製「Ｈｏｓｔａｖｉｎ  ＰＲ−２５」）
ＵＶ−１１６４（２−［４，６−ビス（２，４−ジメチルフェニル）−１，３，５−トリアジン−２−イル］−５−（オクチロキシ）フェノール、ＣＹＴＥＣ社製「ＵＶ−１１６４」）
Ｔｉｎｕｖｉｎ４０５（２−［４，６−ビス（２，４−ジメチルフェニル）−１，３，５−トリアジン−２−イル］−５−３−（２−エチルヘキシル）オキシ−２−ヒドロキシプロポキシフェノール、ＢＡＳＦ社製「Ｔｉｎｕｖｉｎ４０５」）
Ｔｉｎｕｖｉｎ３２６（２−（２−ヒドロキシ−３−ｔ−ブチル−５−メチルフェニル）−５−クロロベンゾトリアゾール、ＢＡＳＦ社製「Ｔｉｎｕｖｉｎ３２６」）
【０１３８】
酸化防止剤：
ＢＨＴ（２，６−ジ−ｔ−ブチル−ｐ−クレゾール）
ＩＲＧＡＮＯＸ  １０７６（フェノール骨格を有する酸化防止剤、ＢＡＳＦ社製）
ＩＲＧＡＮＯＸ  ２５９（フェノール骨格を有する酸化防止剤、ＢＡＳＦ社製）
【０１３９】
（実施例１）
中間膜を形成するための組成物Ｘの作製：
以下の成分を混合し、中間膜を形成するための組成物Ｘを得た。
【０１４０】
ポリビニルアセタール樹脂（ポリビニルブチラール（ＰＶＢ）樹脂、ポリビニルアルコール（ＰＶＡ）の平均重合度１７００、水酸基の含有率３０モル％、アセチル化度１モル％、アセタール化度６９モル％）１００重量部
可塑剤であるトリエチレングリコールジ−２−エチルヘキサノエート（３ＧＯ）４０重量部
得られる中間膜中で下記の表１に示す量のＵＶ−１１６４（ＣＹＴＥＣ社製）
得られる中間膜中で下記の表１に示す量のＢＨＴ
【０１４１】
中間膜の作製：
中間膜を形成するための組成物Ｘを、押出機を用いて押出することにより、単層の中間膜（厚み８００μｍ）を作製した。
【０１４２】
合わせガラスの作製：
得られた中間膜を、縦８ｃｍ×横８ｃｍに切り出した。次に、２枚のクリアガラス（縦８ｃｍ×横８ｃｍ×厚み２．５ｍｍ）の間に中間膜を挟み込み、真空ラミネーターにて９０℃で３０分間保持し、真空プレスし、積層体を得た。積層体において、ガラスからはみ出た中間膜部分を切り落とし、合わせガラスを得た。
【０１４３】
（実施例２〜１５及び比較例１〜５）
中間膜に含まれる成分（紫外線吸収剤及び酸化防止剤）の種類及び成分（紫外線吸収剤及び酸化防止剤）の含有量を下記の表１，２に示すように設定したこと以外は実施例１と同様にして、中間膜及び合わせガラスを作製した。
【０１４４】
（評価）
（１）プレス中間膜の分光透過率
縦８ｃｍ×横８ｃｍに切り出した厚み８００μｍの上記中間膜をプレス前の厚みの３％の厚みまでプレス成型機でプレス加工して、プレス中間膜を得た。次に、２枚のクリアガラス（縦８ｃｍ×横８ｃｍ×厚み２．５ｍｍ）の間に上記プレス中間膜を挟み込み、真空ラミネーターにて９０℃で３０分間保持し、真空プレスし、積層体を得た。積層体において、ガラスからはみ出た中間膜部分を切り落とし、合わせガラスを得た。分光光度計（日立製作所社製「Ｕ４１００」）を用いて、ＪＩＳ  Ｒ３１０６（１９９８）に準拠して、プレス中間膜（合わせガラス）について、波長３８０ｎｍ、波長３５０ｎｍ、及び波長３２０ｎｍでの分光透過率を評価した。
【０１４５】
（２）合わせガラスの端部における空隙の状態（エッジ発泡）
紫外線照射装置（スガ試験機社製「ＨＬＧ−２Ｓ」）を用いて、ＪＩＳ  Ｒ３２０５に準拠して、紫外線（石英ガラス水銀灯（７５０Ｗ））を、合わせガラスに２０００時間照射した。試験後に、合わせガラスの端部を観察し、合わせガラスの端部における空隙の状態を評価した。空隙の状態を下記の基準で判定した。
【０１４６】
［空隙の状態の判定基準］
○：合わせガラスの端部において、空隙がないか、又は、端部から該端部を有する端辺に直交する方向に内側に向かって１ｍｍ以下の距離までに空隙が留まっている
×：合わせガラスの端部において、端部から該端部を有する端辺に直交する方向に内側に向かって１ｍｍを超える距離までに空隙が至っている
【０１４７】
結果を下記の表１，２に示す。
【０１４８】
なお、全ての実施例において合わせガラスの透明性に問題が無いことを目視にて確認した。
【０１４９】
【表１】
2018147420.tif 000004
【０１５０】
【表２】
2018147420.tif 000005
【０１５１】
単層の中間膜を形成した実施例１〜１５を示した。本発明者らの検討結果では、上記の構成（２）を備える中間膜を形成した場合でも、プレス中間膜の分光透過率が実施例１〜１５と同程度であれば、合わせガラスの端部において空隙が生じ難くなり、かつ合わせガラスの透明性の低下が抑えられた。
【符号の説明】
【０１５２】
１…中間膜
１ａ…第１の表面
１ｂ…第２の表面
２…第１の層
２ａ…第１の表面
２ｂ…第２の表面
３…第２の層
３ａ…外側の表面
４…第３の層
４ａ…外側の表面
１１…合わせガラス
２１…第１の合わせガラス部材
２２…第２の合わせガラス部材
３１…中間膜
３１ａ…第１の表面
３１ｂ…第２の表面
４１…合わせガラス
【図１】
2018147420.tif 000006
【図２】
2018147420.tif 000007
【図３】
2018147420.tif 000008
【図４】
2018147420.tif 000009
【国際調査報告】
2018147420.tif 000010
2018147420.tif 000011
2018147420.tif 000012
2018147420.tif 000013